(57)【要約】【課題】大型でも厚みの精度に優れる上、形成するパターンの位置精度にも優れたフレキソ印刷版を、そのもとになる分割体の構造や組み合わせを簡略化して高い歩留りでもって製造できる製造方法と、かかる製造方法によって製造されたフレキソ印刷版を用いた液晶表示素子の製造方法を提供する。【解決手段】フレキソ印刷版の製造方法は、粘着シート１１の粘着面１０上に、複数枚の分割体４を、スペーサ１３を介して貼り合わせ、その上に補強シート２を貼り合わせて粘着シート１１とスペーサ１３を除去し、スペーサ１３を除去した隙間に感光性樹脂組成物を充てんし、活性光線を照射して硬化反応させて、複数枚の分割体４を一体化する工程を含む。液晶表示素子の製造方法は、かかるフレキソ印刷版を用いてフレキソ印刷によって液晶配向層を形成する工程を含む。
2016024446.tif 000002
【特許請求の範囲】
【請求項１】
インキ転写層のもとになる複数枚のシート状の分割体を、仮固定用の粘着シートの、平面状に配設した粘着面上に、面方向に一定幅のスペーサを挟んで隣接させた状態で貼り合わせて仮固定する工程、
仮固定した前記複数枚の分割体上に、前記複数枚の分割体に亘る補強シートを、粘着層を介して貼り合わせたのち、前記仮固定用の粘着シートおよび前記スペーサを除去する工程、
前記複数枚の分割体間の、スペーサを除去した隙間に、活性光線の照射によって硬化反応する感光性樹脂組成物を充填する工程、および
前記隙間に充填した前記感光性樹脂組成物を、前記活性光線の照射によって硬化反応させることで、前記複数枚の分割体を、前記感光性樹脂組成物の硬化物によって一体化させて前記インキ転写層を形成する工程、
を含むフレキソ印刷版の製造方法。
【請求項２】
前記粘着層は、前記感光性樹脂組成物とともに、前記活性光線の照射によって硬化反応する組成物からなる請求項１に記載のフレキソ印刷版の製造方法。
【請求項３】
前記分割体は、隣接する分割体に臨む側面が、厚み方向に対して傾斜させた傾斜面とされている請求項１または２に記載のフレキソ印刷版の製造方法。
【請求項４】
前記傾斜面は、前記分割体のもとになるシート状の前駆体を、ロータリーカット法、またはギロチンカット法により、前記前駆体の厚み方向に対して斜めにカットして形成されている請求項３に記載のフレキソ印刷版の製造方法。
【請求項５】
前記隙間に充填した前記感光性樹脂組成物を、前記活性光線の透過性を有するフィルムによってカバーした状態で、前記フィルムを通して前記活性光線を照射して前記感光性樹脂組成物を硬化反応させたのち、前記フィルムを剥離する請求項１〜請求項４のいずれか１項に記載のフレキソ印刷版の製造方法。
【請求項６】
形成したフレキソ印刷版の印刷面を、所定の印刷パターンに対応させてパターン化する工程をも含む請求項１〜請求項５のいずれか１項に記載のフレキソ印刷版の製造方法。
【請求項７】
あらかじめ所定の印刷パターンに対応させてパターン化した分割体を用いる請求項１〜請求項５のいずれか１項に記載のフレキソ印刷版の製造方法。
【請求項８】
前記請求項１〜請求項７のいずれか１項に記載の製造方法によって製造されたフレキソ印刷版を用いて、フレキソ印刷によって液晶配向膜を形成する工程を含む液晶表示素子の製造方法。
【発明の詳細な説明】
【技術分野】
【０００１】
本発明は、例えば液晶表示素子の液晶配向膜等を形成するために用いるフレキソ印刷版の製造方法と、かかる製造方法によって製造されたフレキソ印刷版を用いた液晶表示素子の製造方法に関するものである。
【背景技術】
【０００２】
液晶表示素子を構成する基板の電極形成面上に、できるだけ厚みが均一でピンホール等がなくしかも薄いという、高い塗膜品質が要求される液晶配向膜を形成するために、良好な印刷特性を有するフレキソ印刷が利用されている。【０００３】
フレキソ印刷に用いるフレキソ印刷版は、片面が印刷時にインキを保持する印刷面とされたインキ転写層を備えるのが一般的である。またインキ転写層の、印刷面と反対面には多くの場合、各種プラスチック等からなる補強シートが積層される。【０００４】
フレキソ印刷版は、印圧を一定に維持し、印刷精度を向上して厚みの均一な液晶配向膜を形成するため、全面に亘って厚みの精度ができるだけ高いことが求められる。特に最近では、従来は±３０μｍであった厚みの精度を、±１５μｍに高めることが求められるようになってきている。【０００５】
ところが、近年の液晶表示素子の大型化によるフレキソ印刷版の大型化に伴って、上記厚みの精度を維持するのが困難になりつつあるという問題がある。特にＧ６サイズ（１５６０ｍｍ×２０６５ｍｍ）〜Ｇ８サイズ（２３００ｍｍ×２７８０ｍｍ）といった大型のフレキソ印刷版において厚みの精度の低下が顕著である。【０００６】
そこで、フレキソ印刷版の少なくともインキ転写層のもとになる複数枚のシート状の分割体を作製し、それぞれの分割体の印刷面をあらかじめ所定の印刷パターンに対応させてパターン化したのち、繋ぎ合わせて大型のフレキソ印刷版を製造することが検討されている(特許文献１)。【０００７】
かかる製造方法によれば、個々の分割体は厚みの精度を向上することが容易なより小型のサイズに形成できるため、フレキソ印刷版の全体での厚みの精度を向上できる。
【先行技術文献】
【特許文献】
【０００８】
【特許文献１】特開２００９−８３１１２号公報
【発明の概要】
【発明が解決しようとする課題】
【０００９】
ところが、個々の分割体の印刷面に形成したパターンが各分割体間で面方向にミクロンオーダーの位置精度で配列されるように、それぞれの分割体を繋ぎ合わせるのは容易ではない。【００１０】
そこで特許文献１に記載の発明では、各分割体に位置合わせ用のマークを形成するとともに位置合わせ用のシートを併用することで、繋ぎ合わせの精度、ひいてはパターンの位置精度の向上に留意している。【００１１】
しかし複数枚の分割体を、それぞれ上記位置合わせ用のマークとシートを利用して位置合わせするのは決して容易ではなく、繋ぎ合わせに手間がかかる。【００１２】
しかも発明者の検討によると、繋ぎ合わせた複数枚の分割体の全面に、最後に補強シートを貼り合わせる際には、当該分割体に加わる応力によって、繋ぎ合わせ部に充填した樹脂が面方向に伸ばされて、パターンの位置精度が低下する不良が頻発する。【００１３】
そのため特許文献１に記載の発明では、上記のように位置合わせの作業が煩雑であることと相まって、製品の歩留まりが大幅に低下するという問題がある。【００１４】
また特許文献１に記載の発明では、分割体同士を、その端面でのみ重合性の樹脂によって接合しており、かかる樹脂の重合収縮時に分割体が反るのを防止するために、特定の分割体に凹凸形状を形成している。そのため、個々の分割体の構造が複雑になり、また分割体の組み合わせが煩雑になるという問題もある。【００１５】
本発明の目的は、特にＧ６以上といった大型であっても全体での厚みの精度に優れる上、印刷面に形成するパターンの位置精度にも優れたフレキソ印刷版を、そのもとになる分割体の構造や組み合わせをより簡略化して、高い歩留りでもって製造できる製造方法と、かかる製造方法によって製造されたフレキソ印刷版を用いた液晶表示素子の製造方法を提供することにある。
【課題を解決するための手段】
【００１６】
本発明は、インキ転写層のもとになる複数枚のシート状の分割体を、仮固定用の粘着シートの、平面状に配設した粘着面上に、面方向に一定幅のスペーサを挟んで隣接させた状態で貼り合わせて仮固定する工程（第一工程）、
仮固定した前記複数枚の分割体上に、前記複数枚の分割体に亘る補強シートを、粘着層を介して貼り合わせたのち、前記仮固定用の粘着シートおよび前記スペーサを除去する工程（第二工程）、
前記複数枚の分割体間の、スペーサを除去した隙間に、活性光線の照射によって硬化反応する感光性樹脂組成物を充填する工程（第三工程）、および
前記隙間に充填した前記感光性樹脂組成物を、前記活性光線の照射によって硬化反応させることで、前記複数枚の分割体を、前記感光性樹脂組成物の硬化物によって一体化させて前記インキ転写層を形成する工程（第四工程）、
を含むフレキソ印刷版の製造方法である。【００１７】
また本発明は、前記本発明の製造方法によって製造されたフレキソ印刷版を用いて、フレキソ印刷によって液晶配向膜を形成する工程を含む液晶表示素子の製造方法である。
【発明の効果】
【００１８】
本発明によれば、上記のように複数枚の分割体を、仮固定用の粘着シートの、あらかじめ平面状に配設した粘着面上に、面方向に一定幅のスペーサを挟んで隣接させた状態で仮固定するだけで、それぞれの分割体間の位置関係を決定できる。かかる作業は、従来のマークとシートを利用した位置合わせのように、ミクロンオーダーの位置精度が求められ少しのずれも許されない煩雑な作業ではなく、単にスペーサの側面に分割体の側面を当接させるだけで完了する。そのため、従来の位置合わせに比べて作業の手間を大幅に省略できる。【００１９】
したがって本発明によれば、特にＧ６以上といった大型であっても全体での厚みの精度に優れる上、印刷面に形成するパターンの位置精度にも優れたフレキソ印刷版を、そのもとになる分割体の構造や組み合わせをより簡略化して、高い歩留りでもって製造できる。【００２０】
また本発明によれば、上記製造方法によって製造されたフレキソ印刷版を用いて、大型でしかも厚みが均一な液晶配向膜を備えた液晶表示素子を製造できる。
【図面の簡単な説明】
【００２１】
【図１】本発明のフレキソ印刷版の製造方法の、第一実施形態の各工程のうち第一工程を説明する斜視図である。
【図２】図２Ａ、図２Ｂは第二工程を説明する拡大断面図である。
【図３】図３Ａ、図３Ｂ、図３Ｃは第三ないし第四工程を説明する拡大断面図である。
【図４】第四工程が終了した状態の版シートを示す斜視図である。
【図５】上記第一実施形態の各工程を経て最終的に製造されるフレキソ印刷版の一例を示す斜視図である。
【図６】本発明の製造方法の第二実施形態において、第四工程が終了した状態の版シートを示す斜視図である。
【図７】本発明の製造方法の第三実施形態で使用する分割体の、側面近傍の拡大断面図である。
【図８】上記分割体のもとになるシート状の前駆体を、当該前駆体の厚み方向に対して斜めにカットして上記分割体を作製する工程を説明する拡大断面図である。
【図９】図９Ａは、上記分割体を使用した、上記第三実施形態の各工程のうち第二工程を説明する拡大断面図、図９Ｂは、第四工程が終了した状態を示す拡大断面図である。
【発明を実施するための形態】
【００２２】
《フレキソ印刷版》
図５を参照して、以下で説明する本発明の実施形態にかかる製造方法によって製造されるフレキソ印刷版１は、補強シート２上に、複数枚（図では４枚）の同寸法の矩形シート状の分割体４を面方向に隣接させて２行×２列に配列した状態で、各分割体４間を、感光性樹脂組成物の硬化物５によって一体化させて形成した矩形平板状のインキ転写層６を備えている。
【００２３】
硬化物５は、感光性樹脂組成物に紫外線等の活性光線を照射し、硬化反応させて形成される。
【００２４】
また、インキ転写層６の露出した表面である印刷面７には、図では一部を省略して記載しているがｘ×ｙ個の印刷パターンに対応するパターンＰ１１〜Ｐｘｙが、当該インキ転写層６の矩形に対応させてマトリクス状に配列されている。
【００２５】
また、フレキソ印刷版１の矩形の互いに平行な２辺の近傍で、かつ印刷面７の外側には、それぞれフレキソ印刷版１をフレキソ印刷機にセットする際に図示しないバイスで把持するための一定幅の把持部６１が、それぞれの辺の全幅に亘って設けられている。
【００２６】
また把持部６１と印刷面７との間には、上記把持部６１と平行に一定幅の溝部６２が設けられている。
【００２７】
さらに把持部６１には、その長さ方向の複数箇所（図では１０箇所）に、当該把持部６１をバイスで把持した状態で固定ピン（図示せず）を挿通するためのピン穴６３が等間隔で形成されている。
【００２８】
上記フレキソ印刷版１を本発明の実施形態にかかる製造方法によって製造するには、上記分割体４を用意する。
【００２９】
かかる分割体４としては、例えばあらかじめパターン形成していないものを用い、当該分割体４を一体に繋ぎ合わせて形成したインキ転写層６の印刷面７に、あとからパターンを形成してもよいし、あらかじめパターンを形成した分割体４を用いてもよい。
【００３０】
《フレキソ印刷版の製造方法》
〈第一実施形態〉
第一実施形態では、あらかじめパターン形成していない分割体４を用いる。
【００３１】
図２Ａ、図２Ｂ等を参照して、かかる分割体４としては、例えば上記印刷面７を構成する表層樹脂層８と、補強フィルム９との積層体等が挙げられる。かかる積層構造を有する分割体４は、従来の小型のフレキソ印刷版と同様にして作製できる。
【００３２】
すなわち、上記印刷面７を粗面等の所定の表面状態とするための平面状の賦形面（図示せず）を用意し、当該賦形面と補強フィルム９との間に、表層樹脂層８のもとになる感光性樹脂組成物を挟むとともに、上記補強フィルム９を賦形面に対して所定の間隔を隔てて平行平板状に保持した状態で活性光線を照射することで、感光性樹脂組成物を硬化反応させて表層樹脂層８を形成する。このあと、形成された表層樹脂層８を賦形面から離型すると分割体４が作製される。
【００３３】
かかる分割体４は、例えばＧ６未満といった、従来の技術で厚みの精度に優れたものが得られるサイズに作製し、それをフレキソ印刷版１の表層樹脂層８のサイズに合わせて必要な枚数（図の場合は４枚）用意する。
【００３４】
表層樹脂層８のもとになる感光性樹脂組成物としては、複数枚の分割体４を一体化するための、先述した硬化物５のもとになる感光性樹脂組成物と同一の、または親和性に優れた他の感光性樹脂組成物を選択して使用するのが好ましい。
【００３５】
上記感光性樹脂組成物としては、例えば１，２−ブタジエン構造を有するとともに末端にエチレン性不飽和二重結合を有するプレポリマ、エチレン性不飽和単量体、および光重合開始剤を含む組成物等が挙げられる。
【００３６】
また補強フィルム９としては、例えばポリエチレン（ＰＥ）、ポリプロピレン（ＰＰ）、熱可塑性ポリウレタン（ＴＰＵ）、ポリエチレンテレフタレート（ＰＥＴ）、テトラフルオロエチレン・ヘキサフルオロプロピレン共重合体（ＦＥＰ）等の熱可塑性樹脂からなるフィルムが挙げられる。
【００３７】
（第一工程）
図１、図２Ａを参照して、片面が粘着面１０とされた仮固定用の粘着シート１１を、上記粘着面１０が平面状となるように配設し、その上に上記分割体４を、印刷面７となる表層樹脂層８側の片面１２が粘着面１０と接するように、一定幅（例えば３ｍｍ程度）の帯状のスペーサ１３を挟んで互いに面方向に隣接させた状態で貼り合わせて仮固定する。
【００３８】
すなわち図１中に破線で示すように、分割体４の側面１４をスペーサ１３の側面１５に全長に亘って接触させながら、片面１２が粘着面１０と接するように分割体４を粘着面１０上に貼り付ける操作を繰り返すと、隣り合う分割体４同士が上記スペーサ１３を挟んで互いに面方向に隣接された状態で、上記粘着面１０上に仮固定される。
【００３９】
（第二工程）
図２Ａ、図２Ｂを参照して、粘着面１０上に仮固定した複数枚の分割体４の、補強フィルム９側の露出した面（反対面１６）上に、当該複数枚の分割体４に亘る一枚の補強シート２を、粘着層１７を介して貼り合わせたのち上下を逆にして、仮固定用の粘着シート１１およびスペーサ１３を除去する。
【００４０】
補強シート２としては、例えば上記粘着層１７と補強フィルム１８との積層体等が用いられる。
【００４１】
また粘着層１７としては、上記感光性樹脂組成物２０とともに、活性光線の照射によって硬化反応する組成物からなるものを用いるのが好ましい。
【００４２】
かかる粘着層１７としては、例えば感光性樹脂組成物２０が先述した組成を有する場合、成分中にエチレン性不飽和二重結合を有するプレポリマやエチレン性不飽和単量体等を配合したもの等が挙げられる。
【００４３】
上記粘着層１７を用いると、活性光線の照射により、当該粘着層１７と、感光性樹脂組成物２０の硬化物５とをより強固に一体化させることができ、補強シート２による面方向の補強効果を向上してフレキソ印刷版１の耐久性を向上できる。
【００４４】
例えば特許文献１に記載の従来例では、５０００枚〜１８０００枚程度の印刷によって分割体間の継ぎ目で亀裂や剥離が生じるおそれがあるが、上記の機能を有する粘着層１７を有する補強シート２を使用した場合には、２００００枚印刷しても亀裂や剥離を生じず耐久性を向上できる。
【００４５】
上記粘着層１７とともに補強シート２を構成する補強フィルム１８としては、先述した補強フィルム９と同様の熱可塑性樹脂からなり、上記補強効果と、フレキソ印刷版１の総厚みとを考慮して厚み１８８μｍ以上、３５０μｍ以下程度のフィルム等が用いられる。
【００４６】
補強シート２の貼り合わせには、従来公知の汎用のラミネータ等がいずれも使用可能である。特に上下ロール共に駆動力を有する二軸駆動タイプの対ロール式のラミネータが最適である。かかるラミネータを使用すると各層の面方向のずれを極力小さくできる。
【００４７】
（第三工程）
図２Ｂ、図３Ａを参照して、上記スペーサ１３を除去した分割体４間の隙間１９に感光性樹脂組成物２０を充填したのち、当該感光性樹脂組成物２０を、活性光線の透過性を有する例えばＰＥ、ＰＰ等のフィルム２１によってカバーする。
【００４８】
フィルム２１は、補強シート２の片面３上に配列された複数枚の分割体４を全面に亘ってカバーしてもよいし、当該分割体４の、感光性樹脂組成物２０を充填した隙間１９とその近傍のみをカバーするだけでもよい。
【００４９】
（第四工程）
図３Ｂ、図３Ｃを参照して、紫外線等の活性光線を、図中に実線の矢印で示すように、上記フィルム２１を通して照射して感光性樹脂組成物２０を硬化反応させたのち、フィルム２１を剥離する。
【００５０】
そうすると図３Ｃおよび図４に示すように、隣り合う分割体４同士が感光性樹脂組成物２０の硬化物５によって一体化されたインキ転写層６が形成されて、版シート１Ａが作製される。
【００５１】
しかも、上記のように感光性樹脂組成物２０をフィルム２１によってカバーした状態で硬化反応させているため、図３Ｃに示すように、硬化物５の印刷面７に露出した面を当該印刷面７と面一にして、その後の研磨工程等を必要とせずに、かかる印刷面７の面精度を向上できる。
【００５２】
またフィルム２１によってカバーして感光性樹脂組成物２０を硬化反応させると、当該感光性樹脂組成物２０のタックを抑えることができるため、当該タックによって生じる汚れをふき取る洗浄工程を省略することもできる。
【００５３】
このあと、図４の版シート１Ａから、インキ転写層６の外側へはみ出した補強シート２をカットして全体の平面形状を矩形に整えるとともに、互いに平行な２辺の近傍のインキ転写層６を、例えばレーザー加工等して把持部６１、溝部６２およびピン穴６３を形成し、さらに印刷面７に所定のパターンＰ１１〜Ｐｘｙを形成すると、図５に示すフレキソ印刷版１が完成する。
【００５４】
上記の工程を経て製造されるフレキソ印刷版１によれば、先に説明したように、パターン形成していない分割体４を一体に繋ぎ合わせて形成したインキ転写層６の印刷面７に、あとからパターンを形成するため、例えば特許文献１に記載の従来例では同サイズの印刷面７上でｘ方向の精度が±１．２ｍｍ、ｙ方向の精度が±０．９ｍｍ程度であったものを、いずれの方向においても±１００μｍ程度として、パターンの位置精度を大幅に向上できる。
【００５５】
〈第二実施形態〉
本発明の第二実施形態では、あらかじめパターン形成した分割体４を用いる。その他の工程は第一実施形態と同様である。
【００５６】
例えば、印刷面７を構成する表層樹脂層８と補強フィルム９との積層体である個々の分割体４の、上記印刷面７となる表層樹脂層８の表面に、図６に一部を省略して記載したように、先にｘ×ｙ個の印刷パターンに対応する所定のパターンＰ１１〜Ｐ>ｘｙを形成しておき、あとは第一実施形態と同様にして、図２Ａ、図２Ｂ、図３Ａ〜図３Ｃの各工程を経ることにより、上記図６に示す版シート１Ｂが作製される。
【００５７】
このあと上記版シート１Ｂから、インキ転写層６の外側へはみ出した補強シート２をカットして全体の平面形状を矩形に整えるとともに、互いに平行な２辺の近傍のインキ転写層６を、例えばレーザー加工等して把持部６１、溝部６２およびピン穴６３を形成すると、図５に示すフレキソ印刷版１が完成する。
【００５８】
かかる第二実施形態では、例えば分割体の面方向の寸法精度、ならびにスペーサの厚みの精度を高めることにより、フレキソ印刷版の全体での位置精度を、第一実施形態と同等程度の高いレベルに維持することができる。
【００５９】
〈第三実施形態〉
図７を参照して、本発明の第三実施形態では、隣接する分割体（図示せず）に臨む側面１４が傾斜面とされた分割体４を用いる。
【００６０】
分割体４自体は、第一実施形態で使用したのと同様の、表層樹脂層８と補強フィルム９との積層体とし、その側面１４を、表層樹脂層８側の片面１２よりも補強フィルム９側の反対面１６が面方向外方に突出するように、所定の傾斜角度θで傾斜された傾斜面とする。
【００６１】
分割体４は、そのもとになるシート状の前駆体を、当該前駆体の厚み方向に対して斜めにカットして形成される。
【００６２】
例えば図８を参照して、載置面２２、２３が同一平面とされた台盤２４、２５を用意し、このうち一方の台盤２４の載置面２２上に、厚みＴが一定のスペーサ２６を介して、前駆体２７の、分割体４となる本体部２８を、補強フィルム９側が接するように載置して、図示しない固定手段によって固定する。
【００６３】
それとともに台盤２５の載置面２３上には、上記前駆体２７のカットする外縁部２９を載置して、やはり図示しない固定手段によって固定し、それによって前駆体２７の本体部２８の外縁部の近傍を、上記載置面２２、２３に対して所定の傾斜角度θで傾斜された状態とする。
【００６４】
この状態で、前駆体２７の、傾斜された本体部２８の外縁部を、図中に破線で示す所定のカット位置で、載置面２２、２３に対して直交方向にカットすると、図７に示すように、カットされた側面１４が前記傾斜角度θで傾斜された傾斜面とされる。
【００６５】
傾斜角度θは、スペーサ２６の厚みＴを違えることによって調整できる。すなわち、厚みＴの大きいスペーサ２６を使用するほど、傾斜角度θを大きくできる。
【００６６】
前駆体２７をカットする方法としては、シートをカットするための種々のカット法がいずれも採用可能である。
【００６７】
ただしロータリーカット法、ギロチンカット法が好適に採用される。
【００６８】
これらのカット法はカット面（側面１４）の仕上がりがよいため、当該仕上がりを良くするためのオイル等を、カットに使用する刃に塗布する必要がない。
【００６９】
そのため、カット面にオイルが残って分割体４と感光性樹脂組成物２０の硬化物５との間の良好な接着が妨げられるおそれがない上、上記オイルをアセトンやエタノール等の溶剤で洗浄して除去する工程を省略できるという利点がある。
【００７０】
図９Ａを参照して、上記分割体４を必要な枚数用意し、それを第一実施形態と同様の第一工程を経て、補強シート２上に、それぞれの側面１４を、間に隙間１９を挟んで向かい合わせた状態で、粘着層１７を介して貼り合わせて固定する。
【００７１】
そうすると隙間１９は、印刷面７側の開口の幅が粘着層１７側の底面の幅よりも広い逆台形状の断面形状とされる。
【００７２】
なお第一工程において、隣り合う分割体４間の位置合わせをするためには、例えば側面１５が上記側面１４に対応する傾斜面とされ、断面形状が台形状であるスペーサ１３等を使用すればよい。
【００７３】
図９Ｂを参照して、上記隙間１９に感光性樹脂組成物２０を充填して、前述した第二〜第四工程を経ることにより、隣り合う分割体４同士が感光性樹脂組成物２０の硬化物５によって一体化されたインキ転写層６が形成される。
【００７４】
なお印刷面７となる表層樹脂層８の表面には、第一実施形態と同様に、あらかじめパターン形成していなくてもよいし、第二実施形態と同様に、あらかじめパターン形成していてもよい。
【００７５】
前者の場合は、パターン形成していない分割体４を一体に繋ぎ合わせて形成したインキ転写層６の印刷面７に、あとからパターンを形成するため、フレキソ印刷版の全体での位置精度を、第一実施例と同等程度の高いレベルに維持することができる。
【００７６】
また後者の場合は、例えば分割体の面方向の寸法精度、ならびにスペーサの厚みの精度を高めることにより、フレキソ印刷版の全体での位置精度を、やはり第一実施形態と同等程度の高いレベルに維持することができる。
【００７７】
上記のように分割体４の側面１４を傾斜面とし、それによって隙間１９を、印刷面７側の開口の幅が広い逆台形状とすると、当該隙間１９中に、感光性樹脂組成物２０を、粘着層１７側の底面から順に順序良く注入して気泡の噛み込みを抑制することができ、硬化物５中に、破断の起点となる気泡が残留するのを極力防止できる。
【００７８】
また気泡の噛み込みが発生しても、活性光線を照射して感光性樹脂組成物２０を硬化反応させる前に除去する際の作業性を向上できる。
【００７９】
さらに気泡の噛み込みを抑制したり除去したりすることで、その外観も向上できる。
【００８０】
そのため側面１４を傾斜面として、分割体４と、隣り合う分割体４間の隙間１９に充填された感光性樹脂組成物２０の硬化物５との接触面積を増加できることと相まって、硬化物５を介した隣り合う分割体４同士の一体化の強度を高めて、フレキソ印刷版１の耐久性を向上できる。
【００８１】
例えば側面１４を傾斜面としない場合でも、前述したように２００００枚印刷しても亀裂や剥離を生じず、従来例に比べて耐久性を向上できるが、傾斜面とした場合には４００００枚位印刷しても亀裂や剥離を生じず耐久性をさらに大幅に向上できる。
【００８２】
側面１４の傾斜角度θは任意に設定できるものの、１０°以上、特に２０°以上であるのが好ましく、６０°以下、特に４５°以下であるのが好ましい。
【００８３】
傾斜角度θが上記の範囲未満では、側面１４を傾斜面とすることによる上述した効果が十分に得られないおそれがある。
【００８４】
一方、傾斜の角度が上記の範囲を超える場合には、カットに使用する刃と前駆体２７とのなす角が小さくなりすぎて、カットの作業性が低下するおそれがある。
【００８５】
またそのため、たとえ先述したロータリーカット法、ギロチンカット法等を採用したとしても、カット面に部分的破断を生じたり、当該カット面の平滑性が低下したりして仕上がりが低下するおそれもある。
【００８６】
《液晶表示素子の製造方法》
本発明は、上記本発明の製造法で製造されたフレキソ印刷版を用いて、フレキソ印刷によって、液晶配向膜を形成する工程を含む液晶表示素子の製造方法である。
【００８７】
本発明によれば、フレキソ印刷版の印刷面を、基板の表面の凹凸の微細化に対応して当該凹凸に良好に追従させることができるため、厚みが均一でピンホールのない液晶配向膜を備えた液晶表示素子を製造できる。
【００８８】
本発明の製造方法のその他の工程は、従来同様に実施できる。
【００８９】
すなわち、ガラス基板等の透明基板の表面に、所定のマトリクスパターン等に対応した透明電極層を形成した上に、上記フレキソ印刷版を用いたフレキソ印刷によって液晶配向膜を形成し、さらに液晶配向膜の表面を必要に応じてラビング等によって配向処理して基板を作製する。
【００９０】
次いでこの基板を２枚用意し、それぞれの透明電極層を位置合わせした状態で、間に液晶材料を挟みこんで互いに固定して積層体を形成するとともに、さらに必要に応じてこの積層体の両外側に偏光板を配設して液晶表示素子が製造される。
【００９１】
本発明の構成は、以上で説明した図の例には限定されない。
【００９２】
例えばインキ転写層６を構成する分割体４は、２枚または３枚であってもよいし、５枚以上であってもよい。各分割体４は同じ形状および大きさでなく、インキ転写層６のどの位置を形成するかによって違う形状と大きさに形成してもよい。ただし組み合わせの手間等を省くことを考慮すると、同形状同寸法の分割体４を２枚以上組み合わせて使用するのが好ましい。
【００９３】
その他、本発明の要旨を変更しない範囲で種々の設計変更を施すことができる。
【実施例】
【００９４】
〈実施例１〉
（分割体４のモデルの作製）
表層樹脂層８のもとになる感光性樹脂組成物としては、１，２−ブタジエン構造を有するとともに、末端にエチレン性不飽和二重結合を有するウレタンプレポリマ、エチレン性不飽和単量体、および光重合開始剤を含む組成物〔住友ゴム工業(株)製のＮＫ樹脂〕を用意した。【００９５】
当該感光性樹脂組成物を、型面とＰＥＴ製の補強フィルム９との間に挟むとともに波長３６５ｎｍの紫外線を１５分間照射し、感光性樹脂組成物を硬化反応させて表層樹脂層８を形成したのち、当該表層樹脂層８と補強フィルム９との積層体である前駆体２７を切り出して分割体４のモデルとした。表層樹脂層８の厚みは２．４ｍｍであった。【００９６】
また切り出しの際に、分割体４のモデルの、隣接する分割体に臨む側面１４を傾斜面としなかったもの（傾斜角度０°、実施例１−１）と、図８に記載の方法で傾斜角度１０°（実施例１−２）、３０°（実施例１−３）、４５°（実施例１−４）および６０°（実施例１−５）の傾斜面としたものとを用意した。【００９７】
また上記切り出しの際のカットの作業性の良否を、下記の基準で評価した。【００９８】
Ｂａｄ（Ｂ）：前駆体２７を切り出す作業性は悪く、カット面には部分的破断や平滑性の低下が見られた。【００９９】
Ｎｏｍａｌ（Ｎ）：前駆体を切り出す作業性は、上記「Ｂａｄ」よりは良く、かつ下記「Ｇｏｏｄ」よりは悪かった。またカット面には、部分的破断や平滑性の低下が僅かに見られたが実用レベルであった。【０１００】
Ｇｏｏｄ（Ｇ）：前駆体２７を切り出す作業性は、上記「Ｎｏｍａｌ」よりは良く、かつ下記「Ｅｘｃｅｌｌｅｎｔ」よりは悪かった。またカット面には、部分的破断や平滑性の低下はなく、仕上がりは良好であった。【０１０１】
Ｅｘｃｅｌｌｅｎｔ（Ｅ）：前駆体２７をきわめて作業性良く切り出すことができた。またカット面には、部分的破断や平滑性の低下はなく、仕上がりは良好であった。【０１０２】
（フレキソ印刷版１のモデルの製造）
図１Ａないし図３に示した前述した手順に従って、２枚の分割体４を接合して、フレキソ印刷版１のモデルを製造した。【０１０３】
なお分割体としては、側面の傾斜角度θが同じもの同士を２枚ずつ組み合わせた。【０１０４】
分割体４の接合用の感光性樹脂組成物２０としては、上記組成物〔住友ゴム工業(株)製のＮＫ樹脂〕を用いた。また補強シート２としては、ＰＥＴ製の補強フィルムの片面に粘着層１７を積層したものを用いた。【０１０５】
そして、上記感光性樹脂組成物２０を隙間１９に充填し、ＰＰ製のフィルム２１によってカバーした状態で、波長３６５ｎｍの紫外線を１５分間照射して硬化反応させて分割体４を上記感光性樹脂組成物２０の硬化物５で接合した。【０１０６】
〈気泡の噛み込み〉
製造したフレキソ印刷版のモデルの、２枚の分割体４間をつなぐ感光性樹脂組成物２０の硬化物５中に、気泡の噛み込みがあるかないかを観察した。【０１０７】
〈引張特性試験〉
製造したフレキソ印刷版のモデルを室温で１８時間養生させ、次いでハムスライサを用いて補強フィルムを剥がしたのち、日本工業規格ＪＩＳ  Ｋ６２５１：２０１０「加硫ゴム及び熱可塑性ゴム−引張特性の求め方」に規定されたダンベル状３号形試験片の形状で、なおかつその平行部分を横断するように分割体４間の継ぎ目が位置するように打ち抜いて試験片とした。【０１０８】
そして室温環境下、上記規格に所載の測定方法に則って切断するまで引っ張った時に記録される最大の引張力（Ｎ）を求めた。【０１０９】
なお実施例１−１は気泡が確認されたため、別に感光性樹脂組成物２０を充填後に気泡を除去したモデルを（気泡なし）として作製して引張試験をした。【０１１０】
〈総合判定〉
実施例１−１の気泡なしを標準（Ｃ）として、下記の基準で総合評価をした。【０１１１】
Ｂａｄ（Ｂ）：引張力が標準の０．８倍未満、またはカットの作業性がＢであった。【０１１２】
Ｎｏｍａｌ（Ｎ）：引張力が標準の０．８倍以上、１倍未満で、カットの作業性がＧまたはＥであった。【０１１３】
Ｇｏｏｄ（Ｇ）：引張力が標準の１倍以上、１．１倍未満で、かつカットの作業性がＧまたはＥであった。または引張力が標準の１．１倍以上で、かつカットの作業性がＮであった。【０１１４】
Ｅｘｃｅｌｌｅｎｔ（Ｅ）：引張力が標準の１．１倍以上で、かつカットの作業性がＧまたはＥであった。【０１１５】
以上の結果を表１に示す。【０１１６】
【表１】
2016024446.tif 000003
【０１１７】
表１の実施例１−１の結果より、側面１４を傾斜面としない場合は気泡が残留しやすいものの、気泡を除去することで引張特性を向上できることが判った。【０１１８】
また実施例１−２〜１−５の結果より、側面１４を傾斜面とすることで気泡を残留しにくくできる上、引張特性をさらに向上できることが判った。【０１１９】
さらに実施例１−２〜１−５の結果より、側面１４の傾斜角度θは、引張特性をより一層向上することを考慮すると１０°以上、特に２０°以上であるのが好ましいものの、カットの作業性を向上することを考慮すると６０°以下、特に４５°以下であるのが好ましいことが判った。
【符号の説明】
【０１２０】
１     フレキソ印刷版
１Ａ、１Ｂ    版シート
２     補強シート
３     片面
４     分割体
５     硬化物
６     インキ転写層
７     印刷面
８     表層樹脂層
９     補強フィルム
１０   粘着面
１１   粘着シート
１２   片面
１３   スペーサ
１４   側面
１５   側面
１６   反対面
１７   粘着層
１８   補強フィルム
１９   隙間
２０   感光性樹脂組成物
２１   フィルム
２２、２３    載置面
２４、２５    台盤
２６   スペーサ
２７   前駆体
２８   本体部
２９   外縁部
６１   把持部
６２   溝部
６３   ピン穴
Ｐ１１〜Ｐｘｙ       パターン
θ     傾斜角度
【図１】
2016024446.tif 000004
【図２】
2016024446.tif 000005
【図３】
2016024446.tif 000006
【図４】
2016024446.tif 000007
【図５】
2016024446.tif 000008
【図６】
2016024446.tif 000009
【図７】
2016024446.tif 000010
【図８】
2016024446.tif 000011
【図９】
2016024446.tif 000012
【手続補正書】
【提出日】平成29年5月19日(2017.5.19)
【手続補正１】
【補正対象書類名】明細書
【補正対象項目名】００５６
【補正方法】変更
【補正の内容】
【００５６】
例えば、印刷面７を構成する表層樹脂層８と補強フィルム９との積層体である個々の分割体４の、上記印刷面７となる表層樹脂層８の表面に、図６に一部を省略して記載したように、先にｘ×ｙ個の印刷パターンに対応する所定のパターンＰ１１〜Ｐｘｙを形成しておき、あとは第一実施形態と同様にして、図２Ａ、図２Ｂ、図３Ａ〜図３Ｃの各工程を経ることにより、上記図６に示す版シート１Ｂが作製される。
【手続補正２】
【補正対象書類名】明細書
【補正対象項目名】００９９
【補正方法】変更
【補正の内容】
【００９９】
Ｎｏｒｍａｌ（Ｎ）：前駆体を切り出す作業性は、上記「Ｂａｄ」よりは良く、かつ下記「Ｇｏｏｄ」よりは悪かった。またカット面には、部分的破断や平滑性の低下が僅かに見られたが実用レベルであった。
【手続補正３】
【補正対象書類名】明細書
【補正対象項目名】０１００
【補正方法】変更
【補正の内容】
【０１００】
Ｇｏｏｄ（Ｇ）：前駆体２７を切り出す作業性は、上記「Ｎｏｒｍａｌ」よりは良く、かつ下記「Ｅｘｃｅｌｌｅｎｔ」よりは悪かった。またカット面には、部分的破断や平滑性の低下はなく、仕上がりは良好であった。
【手続補正４】
【補正対象書類名】明細書
【補正対象項目名】０１０２
【補正方法】変更
【補正の内容】
【０１０２】
（フレキソ印刷版１のモデルの製造）
図１ないし図３に示した前述した手順に従って、２枚の分割体４を接合して、フレキソ印刷版１のモデルを製造した。
【手続補正５】
【補正対象書類名】明細書
【補正対象項目名】０１１２
【補正方法】変更
【補正の内容】
【０１１２】
Ｎｏｒｍａｌ（Ｎ）：引張力が標準の０．８倍以上、１倍未満で、カットの作業性がＧまたはＥであった。
【国際調査報告】
2016024446.tif 000013
2016024446.tif 000014